Brevet FR3038902A1 (20170120)
REVENDICATIONS:\n<CLM>\1\tComposite d'élastomère vulcanisable comprenant au moins 40 phr de silice dispersée dans du caoutchouc naturel, dans lequel, lorsque le composite d'élastomère vulcalisable est vulcanisé, le vulcanisat résultant présente un rapport T300/T100 d'au moins - 0,024s + b, dans lequel s est la quantité de silice dans le composite d'élastomère vulcanisable exprimée en parties par cent parties en poids de caoutchouc (phr) et b est égal à 6,3, et au moins une autre propriété choisie parmi : a. une tangente delta 60 d'au plus 0,0022 s - c, où c est égal à 0,05 ; b. une résistance à la traction en MPa d'au moins -0,21 s + d, où d est égal à 41 ; c. un allongement à rupture (%) * résistance à la traction (MPa) d'au moins -211s + e, où e = 27 543 ; et d. une teneur en silice d'au moins 55 phr, par exemple d'au moins 60 phr.\n<CLM>\1\tComposite d'élastomère vulcanisable selon la revendication 1, dans lequel le vulcanisat présente un rapport T300TT100 d'au moins -0,024 s + b, dans lequel b est égal à 6,8.\n<CLM>\1\tComposite d'élastomère vulcanisable selon la revendication 1 ou 2, dans lequel le vulcanisat présente une tangente delta 60 d'au plus 0,0022 s - c, où c est égal à 0,06.\n<CLM>\1\tComposite d'élastomère vulcanisable selon l'une quelconque des revendications 1 à 3, dans lequel le vulcanisat présente une résistance à la traction en MPa d'au moins -0,21 s +d, où d est égal à 41,4.\n<CLM>\1\tComposite d'élastomère vulcanisable selon l'une quelconque des revendications 1 à 4, dans lequel le vulcanisat présente un rapport T300f1-100 d'au plus\n<CLM>\1\t6. Composite d'élastomère vulcanisable selon l'une quelconque des revendications 1 à 5, dans lequel le composite d'élastomère vulcanisable comprend jusqu'à environ 180 phr de silice.\n<CLM>\1\tComposite d'élastomère vulcanisable selon l'une quelconque des revendications 1 à 6, dans lequel le composite d'élastomère vulcanisable comprend jusqu'à 10 % en poids de noir de carbone par rapport au poids total de particules de renforcement dans le composite d'élastomère vulcanisable.\n<CLM>\1\tComposite d'élastomère vulcanisable selon l'une quelconque des revendications 1 à 7, dans lequel le vulcanisat présente une tangente delta 60 d'au moins 0,02.\n<CLM>\1\tComposite d'élastomère vulcanisable selon l'une quelconque des revendications 1 à 8, dans lequel le vulcanisat présente une résistance à la traction d'au plus 40 ou 35 MPa.\n<CLM>\1\tComposite d'élastomère vulcanisable selon l'une quelconque des revendications 1 à 9, dans lequel le vulcanisat présente un allongement à la rupture (%) * résistance à la traction (MPa) d'au plus 21\n<CLM>\1\t3038902 90\n<CLM>\1\tComposite d'élastomère vulcanisable selon l'une quelconque des revendications 1 à 10, dans lequel la silice comprend de la silice précipitée ayant une surface allant d'environ 20 m2/g à environ 450 m2/g, mesurée par adsorption d'azote.\n<CLM>\1\tComposite d'élastomère vulcanisable selon l'une quelconque des revendications 1 à 11, dans lequel le composite d'élastomère vulcanisable comprend un mélange-maître par voie humide asséché de silice dispersée sous forme de bouillie dans du latex de caoutchouc naturel.\n<CLM>\1\tComposite d'élastomère vulcanisé comprenant un vulcanisat du composite d'élastomère vulcanisable selon l'une quelconque des revendications 1 à 12, ayant 10 éventuellement un indice de gonflement allant d'environ 1,80 à environ 2,20.\n<CLM>\1\tComposite d'élastomère vulcanisable comprenant de la silice dispersée dans du caoutchouc naturel, dans lequel, lorsque le composite d'élastomère vulcanisable est vulcanisé, le vulcanisat résultant présente un rapport T300fT100 d'au moins 6,3.\n<CLM>\1\tComposite d'élastomère vulcanisable selon la revendication 14 comprenant au 15 moins 40 phr de silice.\n<CLM>\1\tComposite d'élastomère vulcanisable comprenant au moins 55 phr de silice dispersée dans du caoutchouc naturel, dans lequel, lorsque le composite d'élastomère vulcanisable est vulcanisé, le vulcanisat résultant présente un rapport T300fT100 d'au moins\n<CLM>\1\t17. Composite d'élastomère vulcanisable selon l'une quelconque des revendications 20 14 à 16, dans lequel le composite d'élastomère vulcanisable comprend un mélange-maître par voie humide asséché de silice dispersée sous forme de bouillie dans du latex de caoutchouc naturel.\n<CLM>\1\tComposite d'élastomère vulcanisable comprenant au moins 40 phr de silice dispersée dans du caoutchouc naturel, dans lequel, lorsque le composite d'élastomère 25 vulcanisable est vulcanisé, il présente un rapport T300/T100 d'au moins -0,025s + 6,2.\n<CLM>\1\tComposite d'élastomère vulcanisable selon la revendication 18, dans lequel le composite d'élastomère vulcanisable comprend un mélange-maître par voie humide asséché de silice dispersée sous forme de bouillie dans du latex de plantation.\n<CLM>\1\tComposite d'élastomère vulcanisable selon l'une quelconque des 30 revendications 14 à 19, dans lequel le composite d'élastomère vulcanisable comprend au moins 60 phr de silice.\n<CLM>\1\tComposite d'élastomère vulcanisable selon l'une quelconque des revendications 14 à 20, dans lequel le vulcanisat présente un allongement à rupture (%) * résistance à la traction (MPa) d'au moins -211s + e, où e = 27 543 et s est la charge de silice en 35 phr.\n<CLM>\1\tComposite d'élastomère vulcanisable selon l'une quelconque des revendications 14 à 21, dans lequel le vulcanisat présente un rapport T300/T100 d'au plus\n<CLM>\1\t3038902 91\n<CLM>\1\tComposite d'élastomère vulcanisable selon l'une quelconque des revendications 14 à 22, dans lequel le composite d'élastomère vulcanisable comprend jusqu'à environ 180 phr de silice.\n<CLM>\1\tComposite d'élastomère vulcanisable selon l'une quelconque des 5 revendications 14 à 23, dans lequel le composite d'élastomère vulcanisable comprend jusqu'à 10 % en poids de noir de carbone par rapport au poids total de particules de renforcement dans le composite d'élastomère vulcanisable.\n<CLM>\1\tComposite d'élastomère vulcanisable selon l'une quelconque des revendications 14 à 24, dans lequel la silice comprend de la silice précipitée ayant une surface allant d'environ 10 20 m2/g à environ 450 m2/g, mesurée par adsorption d'azote.\n<CLM>\1\tComposite d'élastomère vulcanisé comprenant un vulcanisat du composite d'élastomère vulcanisable selon l'une quelconque des revendications 14 à 25, ayant éventuellement un indice de gonflement allant d'environ 1,80 à environ 2,20.\n<CLM>\1\tComposite d'élastomère vulcanisable comprenant de la silice dispersée dans du 15 caoutchouc naturel, dans lequel, lorsque le composite d'élastomère vulcanisable est vulcanisé, le vulcanisat résultant présente un rapport T300/T100 d'au moins 5,5 et une tangente delta 60 d'au plus 0,05.\n<CLM>\1\tComposite d'élastomère vulcanisable selon la revendication 27, dans lequel le composite d'élastomère vulcanisable comprend au moins 40 phr de silice. 20\n<CLM>\1\tComposite d'élastomère vulcanisable selon la revendication 27 ou 28, dans lequel le vulcanisat présente une tangente delta 60 d'au moins 0,02.\n<CLM>\1\tComposite d'élastomère vulcanisable selon l'une quelconque des revendications 27 à 29, dans lequel le vulcanisat présente un rapport T300/T100 d'au plus\n<CLM>\1\t31. Composite d'élastomère vulcanisable selon l'une quelconque des 25 revendications 27 à 30, dans lequel le composite d'élastomère vulcanisable comprend au moins 55 phr de silice.\n<CLM>\1\tComposite d'élastomère vulcanisable selon l'une quelconque des revendications 27 à 31, dans lequel le composite d'élastomère vulcanisable comprend jusqu'à 10 % en poids de noir de carbone par rapport au poids total de particules de renforcement dans 30 le composite d'élastomère vulcanisable.\n<CLM>\1\tComposite d'élastomère vulcanisable selon l'une quelconque des revendications 27 à 32, dans lequel la silice comprend de la silice précipitée ayant une surface allant d'environ 20 m2/g à environ 450 m2/g, mesurée par adsorption d'azote.\n<CLM>\1\tComposite d'élastomère vulcanisable selon l'une quelconque des revendications 35 27 à 33, dans lequel le composite d'élastomère vulcanisable comprend un mélange-maître par voie humide asséché de silice dispersée sous forme de bouillie dans du latex de caoutchouc naturel. 3038902 92\n<CLM>\1\tComposite d'élastomère vulcanisé comprenant un vulcanisat du composite d'élastomère vulcanisable selon l'une quelconque des revendications 27 à 34, ayant éventuellement un indice de gonflement allant d'environ 1,80 à environ 2,20.\n<CLM>\1\tComposite d'élastomère vulcanisé comprenant au moins 40 phr de silice 5 dispersée dans du caoutchouc naturel, dans lequel le composite d'élastomère vulcanisé présente une ou plusieurs des caractéristiques suivantes : a. un rapport T300/T100 d'au moins -0,024 s + b, où s est la quantité de silice dans le composite d'élastomère vulcanisé exprimée en parties par cent parties de caoutchouc en poids (phr) et b est égal à 6,3, et une tangente delta 60 d'au plus 0,0022 s - c, où c est égal 10 à 0,05 ; b. un rapport T300/T100 d'au moins 5 et une charge en silice d'au moins 55 phr ; c. un rapport T300/T100 d'au moins 6,3 ; et d. un rapport T300/T100 d'au moins -0,024 s + b, où s est la quantité de silice dans le composite d'élastomère vulcanisé exprimée en parties par cent parties de caoutchouc 15 en poids (phr), où b est égal à 6,3, et une résistance à la traction en MPa d'au moins -0,21 s + d, où d est égal à 41 ;\n<CLM>\1\tComposite d'élastomère vulcanisé selon la revendication 36, dans lequel le composite d'élastomère vulcanisé présente un rapport T300/T100 d'au moins -0,024 s + b, dans lequel b est égal à 6,8. 20\n<CLM>\1\tComposite d'élastomère vulcanisé selon l'une quelconque des revendications 36 à 37, dans lequel le composite d'élastomère vulcanisé présente une tangente delta 60 d'au plus -0,0022 s - c, où c est égal à 0,06.\n<CLM>\1\tComposite d'élastomère vulcanisé selon l'une quelconque des revendications 36 à 38, dans lequel le composite d'élastomère vulcanisé présente une résistance à la traction en 25 MPa d'au moins -0,21 s + d, où d est égal à 41,4.\n<CLM>\1\tComposite d'élastomère vulcanisé selon l'une quelconque des revendications 36 à 39, dans lequel le composite d'élastomère vulcanisé comprend jusqu'à environ 180 phr de silice.\n<CLM>\1\tComposite d'élastomère vulcanisé selon l'une quelconque des revendications 36 30 à 40, dans lequel le composite d'élastomère vulcanisé comprend au moins 55 phr de silice.\n<CLM>\1\tComposite d'élastomère vulcanisé selon l'une quelconque des revendications 36 à 41, dans lequel le composite d'élastomère vulcanisé comprend au moins 60 phr de silice.\n<CLM>\1\tComposite d'élastomère vulcanisé selon l'une quelconque des revendications 36 à 42, dans lequel le composite d'élastomère vulcanisé comprend jusqu'à 10 % en poids de noir 35 de carbone par rapport au poids total d'agent de remplissage particulaire dans le composite d'élastomère vulcanisé.\n<CLM>\1\tComposite d'élastomère vulcanisé selon l'une quelconque des revendications 36 3038902 93 à 43, dans lequel le composite d'élastomère vulcanisé présente un rapport T300f1-100 d'au plus\n<CLM>\1\t45. Composite d'élastomère vulcanisé selon l'une quelconque des revendications 36 à 44, dans lequel le composite d'élastomère vulcanisé présente une tangente delta 60 d'au 5 moins 0,02.\n<CLM>\1\tComposite d'élastomère vulcanisé selon l'une quelconque des revendications 36 à 45, dans lequel le composite d'élastomère vulcanisé présente une résistance à la traction d'au plus 40 MPa.\n<CLM>\1\tComposite d'élastomère vulcanisé selon l'une quelconque des revendications 36 10 à 46, dans lequel le composite d'élastomère vulcanisé présente un allongement à rupture (%) * résistance à la traction (MPa) d'au moins -211s + e, où e est égal à 27\n<CLM>\1\t48. Composite d'élastomère vulcanisé selon la revendication 47, dans lequel le composite d'élastomère vulcanisé présente un allongement à rupture (%) * résistance à la traction (MPa) d'au plus 21\n<CLM>\1\t15\n<CLM>\1\tComposite d'élastomère vulcanisé selon l'une quelconque des revendications 36 à 48, dans lequel la silice comprend de la silice précipitée ayant une surface allant d'environ 20 m2/g à environ 450 m2/g.\n<CLM>\1\tComposite d'élastomère vulcanisé selon l'une quelconque des revendications 36 à 49, dans lequel le composite d'élastomère vulcanisé comprend un vulcanisat d'un mélange- 20 maître par voie humide asséché de silice dispersée sous forme de bouillie dans du latex de caoutchouc naturel.\n<CLM>\1\tComposite d'élastomère vulcanisé selon l'une quelconque des revendications 36 à 50, dans lequel le composite d'élastomère vulcanisé présente un indice de gonflement allant d'environ 1,80 et environ 2,20. 25\n<CLM>\1\tComposite d'élastomère vulcanisé selon l'une quelconque des revendications 36 à 51, dans lequel la silice comprend de la silice précipitée.\n<CLM>\1\tArticle de phase continue de caoutchouc solide contenant de la silice comprenant au moins 40 parties par cent parties en poids de caoutchouc (phr) de silice dispersée dans du caoutchouc naturel et au moins 40 % en poids de fluide aqueux, dans lequel 30 l'article de la phase continue de caoutchouc solide contenant de la silice présente un allongement à rupture d'au moins environ 100 %.\n<CLM>\1\tArticle de phase continue de caoutchouc solide contenant de la silice selon la revendication 53, dans lequel l'article de phase continue de caoutchouc solide contenant de la silice présente un allongement à rupture allant d'environ 100 % et environ 600 %. 35\n<CLM>\1\tArticle de phase continue de caoutchouc solide contenant de la silice selon la revendication 53 ou 54, dans lequel l'article de phase continue de caoutchouc solide contenant de la silice comprend environ 40 à environ 180 phr (de silice). 3038902 94\n<CLM>\1\tArticle de phase continue de caoutchouc solide contenant de la silice selon l'une quelconque des revendications 53 à 55, dans lequel la silice comprend de la silice précipitée ayant une surface allant d'environ 20 m2/g à environ 450 m2/g.\n<CLM>\1\tArticle de phase continue de caoutchouc solide contenant de la silice selon l'une 5 quelconque des revendications 53 à 56, dans lequel l'article de phase continue de caoutchouc solide contenant de la silice comprend jusqu'à 10 % en poids de noir de carbone par rapport au poids total de particules de renforcement dans l'article de phase continue de caoutchouc solide contenant de la silice.\n<CLM>\1\tArticle de phase continue de caoutchouc solide contenant de la silice selon l'une 10 quelconque des revendications 53 à 57, dans lequel l'article de phase continue de caoutchouc solide contenant de la silice comprend environ 40 % à environ 90 % en poids d'eau.\n<CLM>\1\tComposite d'élastomère vulcanisable selon la revendication 19, dans lequel le latex de plantation est décanté ou chimiquement ou enzymatiquement modifié ou comprend de l'ammoniac ajouté. 15\n<CLM>\1\tComposite d'élastomère vulcanisable selon l'une quelconque des revendications 1 à 12, 14 à 25 et 27 à 34, dans lequel la silice comprend de la silice précipitée.